(57)【特許請求の範囲】
【請求項１】
アノード、カソードおよび少なくとも一つの発光層を含む電子素子であって、
ここで、発光層は、少なくとも一つのエミッター化合物Ｅ、少なくとも一つのマトリックス材料Ｍ１と少なくとも一つのマトリックス材料Ｍ２とを含み、
ここで、エミッター化合物Ｅは、以下の式（Ｉ）の化合物であり、
【化１】
0006363099.tif 000048
Ａｒ１は、基Ａｒ１−１、Ａｒ１−３、Ａｒ１−４、Ａｒ１−６およびＡｒ１−７から選ばれ：
【化２】
0006363099.tif 000049
式中、基は、全ての遊離位置で１以上の基Ｒ１により置換されてよく、および
ここで、式Ａｒ１−３とＡｒ１−４の基は、６員環の一つに縮合する少なくとも一つの追加的縮合芳香族環を含まねばならず；
Ａｒ２は、１以上の基Ｒ１により置換されてよい６〜４０個の芳香族環原子を有する芳香族もしくは複素環式芳香族環構造であり；
Ｒ１は、出現毎に同一であるか異なり、Ｈ、Ｄ、Ｆ、Ｃ（=Ｏ）Ｒ２、ＣＮ、Ｓｉ（Ｒ２）３、Ｎ（Ｒ２）３、Ｐ（=Ｏ）（Ｒ２）２、Ｓ（=Ｏ）Ｒ２、Ｓ（=Ｏ）２Ｒ２、１〜２０個のＣ原子を有する直鎖アルキルもしくはアルコキシ基、３〜２０個のＣ原子を有する分岐あるいは環状アルキルもしくはアルコキシ基、２〜２０個のＣ原子を有するアルケニルもしくはアルキニル基（上記言及した基は、夫々１以上の基Ｒ２により置換されてよく、上記言及した基中の１以上のＣＨ２基は、-Ｒ２Ｃ=ＣＲ２-、-Ｃ≡Ｃ-、Ｓｉ（Ｒ２）２、Ｃ=Ｏ、Ｃ=Ｓ、Ｃ=ＮＲ２、-Ｃ（=Ｏ）Ｏ-、-Ｃ（=Ｏ）ＮＲ２-、ＮＲ２、Ｐ（=Ｏ）（Ｒ２）、-Ｏ-、-Ｓ-、ＳＯもしくはＳＯ２で置き代えられてよく、および上記言及した基中の一以上のＨ原子は、Ｄ、ＦもしくはＣＮで置き代えられてよい。）または、各場合に１以上の基２により置換されてよい５〜３０個の芳香族環原子を有する芳香族もしくは複素環式芳香族環構造または、１以上の基Ｒ２により置換されてよい５〜３０個の芳香族環原子を有するアリールオキシもしくはヘテロアリールオキシ基であり；ここで、２個以上の基Ｒ１は、たがいに結合してよく、および環を形成してよく；
Ｒ２は、出現毎に同一であるか異なり、Ｈ、Ｄ、Ｆ、１〜２０個のＣ原子を有する脂肪族、芳香族もしくは複素環式芳香族有機基であって、さらに、１以上のＨ原子は、ＤもしくはＦで置き代えられてよく；ここで、２個以上の置換基Ｒ２は、たがいに結合してよく、および環を形成してよく；および
ｏは、０、１、２、３または４であり；
ここで、マトリックス材料Ｍ２は、少なくとも一つのアントラセン単位を含む化合物から選ばれ、
および、ここで、化合物Ｅ、Ｍ１およびＭ２のＨＯＭＯには、以下が適用される電子素子：
ＨＯＭＯ（Ｍ１）＞ＨＯＭＯ（Ｅ）＞ＨＯＭＯ（Ｍ２）。
【請求項２】
エミッター化合物Ｅは、蛍光化合物であることを特徴とする請求項１記載の電子素子。
【請求項３】
エミッター化合物Ｅは、アリールアミノ基を含まないことを特徴とする請求項１または２記載の電子素子。
【請求項４】
ｏは、０、１または２であることを特徴とする、請求項１〜３何れか１項記載の電子素子。
【請求項５】
式Ａｒ１−３とＡｒ１−４の基は、単一の６員環に、もしくは複数の異なる６員環に縮合することができる２または３個の追加的縮合芳香族環を含むことを特徴とする、請求項１〜４何れか１項記載の電子素子。
【請求項６】
マトリックス材料Ｍ１は、モノトリアリールアミノ化合物から選ばれることを特徴とする、請求項１〜５何れか１項記載の電子素子。
【請求項７】
エミッター化合物Ｅ、マトリックス材料Ｍ１とマトリックス材料Ｍ２は、異なって選ばれることを特徴とする、請求項１〜６何れか１項記載の電子素子。
【請求項８】
マトリックス材料Ｍ１は、発光層中に、１〜９０体積％の割合で存在することを特徴とする、請求項１〜７何れか１項記載の電子素子。
【請求項９】
有機発光トランジスタ（ＯＬＥＴ）、有機太陽電池（ＯＳＣ）、有機光学検査器、有機光受容器、有機電場消光素子（ＯＦＱＤ）、発光電子化学電池（ＯＬＥＣ）、有機レーザーダイオード（Ｏ-ｌａｓｅｒ）および有機エレクトロルミネッセンス素子（ＯＬＥＤ）から選ばれる請求項１〜８何れか１項記載の電子素子。
【請求項１０】
少なくとも一つのさらなる発光層を有することを特徴とする、有機エレクトロルミッセンス素子から選ばれる請求項９記載の電子素子。
【請求項１１】
表示装置での、照明用光源または医用もしくは美容用の光源としての、請求項１〜１０何れか１項記載の電子素子の使用。
【発明の詳細な説明】
【技術分野】
【０００１】
本出願は、アノード、カソードと、エミッター化合物および少なくとも二種の異なるマトリックス材料とを含む少なくとも一つの発光層を含む電子素子に関する。
【０００２】
本出願の意味での電子素子は、機能性材料として有機半導体材料を含むいわゆる有機電子素子の意味で使用される。特に、有機エレクトロルミネッセンス素子（ＯＬＥＤ）と以下に示される他の電子素子の意味で使用される。
【０００３】
有機半導体材料が機能性材料として用いられるＯＬＥＤの正確な構造は、たとえば、US 4539507、US 5151629、EP0676461およびWO98/27136に記載されている。一般的に、用語ＯＬＥＤは、少なくとも一つの有機材料を含み、電圧の印加により発光する電子素子の意味で使用される。
【０００４】
電子素子、特に、ＯＬＥＤの場合、特性データ、特に、寿命と効率を改善することに多大な関心がある。完全に満足できる解決は、これらの面で、特に、青色発光ＯＬＥＤの場合には、未だ見出されていない。
【０００５】
これらの面でさらなる前進を達成するために、特別な関心が、発光層の組成にむけられている。
【０００６】
先行技術は、ＯＬＥＤの効率が、発光層での一を超える単一の化合物の使用により増加することが可能であることが開示されている。この技術的解決の場合には、エミッター化合物は、マトリックス化合物として機能する第２の化合物と組み合わせて発光層で用いられる。ここで、マトリックス化合物は、層中で支配的な割合で存在する。このような態様は、蛍光発光層に対して、特に、US4769292、US5908581、US5593788およびUS5141671に記載されてきた。
【０００７】
さらに、ＯＬＥＤの発光層に３種の異なる化合物を用いることも幾つかの刊行物に記載されている。これらの３種の異なる化合物は、典型的には、エミッター化合物、第１のマトリックス化合物および第２のマトリックス化合物である。
【０００８】
ここで、エミッター化合物は、電子素子の駆動中に発光する化合物の意味で使用される。
【０００９】
複数の化合物の混合物が発光層中に存在すると、発光化合物は、典型的には、より少ない量で、すなわち、発光層も混合物中に存在するその他の化合物より少ない量で存在する化合物である。この場合、エミッター化合物は、また、ドーパントとも称される。
【００１０】
この場合にマトリックス化合物は、エミッター化合物より多い割合で混合物中に存在する化合物の意味で使用される。マトリックス化合物は、好ましくは、発光しない。複数の異なるマトリックス化合物が、発光層の混合物中に存在するとしても、それらの個々の割合は、典型的にはエミッター化合物の割合より多いか、または、複数の異なるエミッター化合物が発光層の混合物中に存在すると、それらの個々のエミッター化合物の割合より多い。用語マトリックス化合物に代えて、用語ホスト化合物も、同義語として使用される。
【００１１】
先行技術において、EP1227527は、２種の化合物トリス-(8-ヒドロキシキノリン)アルミニウム（ＡｌＱ３）とN,N'-ジ-1-ナフチル-N,N'-ジフェニル-1,1'-ビフェニル-4,4'-ジアミン（ＮＰＢ）をホスト材料として、また、エミッター化合物としてルブレンを含むＯＬＥＤを開示している。
【００１２】
さらに、US7504163は、ホスト材料としてアントラセン誘導体(2-tert-ブチル-9,10-ビス(2-ナフタレニル)アントラセン)、エミッター化合物としてペリレン誘導体およびさらなる成分としてＮＰＢとを含むＯＬＥＤを開示している。発光層のさらなる成分としてＮＰＢを含まないＯＬＥＤと比べて、増加した効率および/または寿命がそこで、達成された。
【００１３】
しかしながら、高い効率と長い寿命を有するＯＬＥＤに、特に、これらの特性を有する青色蛍光発光ＯＬＥＤに引き続き関心が存在する。
【００１４】
驚くべきことに、少なくとも２種のホスト材料を含む上記言及した発光層中で互いに縮合する２〜４個の芳香族環から成る少なくとも一つの縮合アリール基を含む化合物から選ばれるエミッター化合物の使用が、著しく改善された性能データを達成することを可能とすることが、今回、見出された。素子の改善された効率と改善された寿命が、好ましくは、達成される。
【００１５】
ＨＯＭＯ（Ｍ１）＞ＨＯＭＯ（Ｅ）＞ＨＯＭＯ（Ｍ２）
にしたがう、発光層マトリックス材料Ｍ１、エミッター化合物Ｅ１とマトリックス材料Ｍ２の成分のＨＯＭＯの相対配置に基づいて、電子素子の寿命が著しく改善されるという予期し得ない効果が達成される。素子の効率と駆動電圧は、好ましくは、さらに、改善される。
【００１６】
したがって、本出願は、アノード、カソードおよび少なくとも一つの発光層を含む電子素子であって、
ここで、発光層は、少なくとも一つのエミッター化合物Ｅ、少なくとも一つのマトリックス材料Ｍ１と少なくとも一つのマトリックス材料Ｍ２とを含み、ここで、エミッター化合物Ｅは、互いに縮合する２〜４個の芳香族環より成る少なくとも一つの縮合アリール基もしくはヘテロアリール基を含む化合物から選ばれ、
ここで、マトリックス材料Ｍ２は、少なくとも一つのアントラセン単位を含む化合物から選ばれ、
および、ここで、化合物Ｅ、Ｍ１およびＭ２のＨＯＭＯには、以下が適用される：
ＨＯＭＯ（Ｍ１）＞ＨＯＭＯ（Ｅ）＞ＨＯＭＯ（Ｍ２）。
【００１７】
ここで、ＨＯＭＯは、一般的慣習として、最高被占分子軌道、特に、この軌道のエネルギー位置である。本出願にしたがって、ＨＯＭＯ値は、実施例で詳細に示されるとおりに、量子化学的測定により決定され、ｅＶ（電子ボルト）で示される。一つのＨＯＭＯ値がその他のものより大であるという表現（たとえば、ＨＯＭＯ（Ｍ１）＞ＨＯＭＯ（Ｅ））は、対応するＨＯＭＯ値が、より大きい数であるという意味で使用される。たとえば、状態ＨＯＭＯ（Ｍ１）＞ＨＯＭＯ（Ｅ）は、ＨＯＭＯ（Ｍ１）＝−５．２ｅＶでＨＯＭＯ（Ｅ）＝−５．３ｅＶを満足する。
【００１８】
エミッター化合物が、互いに縮合する２〜４個の芳香族環より成る少なくとも一つの縮合アリールもしくはヘテロアリール基を含む化合物から選ばれるという定義は、縮合アリールもしくはヘテロアリール基が、正確に２個、正確に３個もしくは正確に４個の互いに縮合した芳香族または複素環式芳香族環構造を含まなければならないという意味で使用される。互いに縮合した芳香族または複素環式芳香族環構造は、少なくとも一つの芳香族結合、すなわち、互いに縮合した少なくとも２個の芳香族環原子を共有する芳香族または複素環式芳香族環構造である。それらは、２個を超える芳香族結合を互いに共有してもよい。縮合アリールもしくはヘテロアリール基は、好ましくは、１０〜１８個の芳香族環原子、特に、好ましくは、正確に１０個、正確に１４個、正確に１６個もしくは正確に１８個の芳香族環原子を有する。好ましくは、縮合アリール基であり、縮合ヘテロアリール基ではない。縮合アリールもしくはヘテロアリール基は、任意の所望の置換基を担持してよい。ここで、基の置換基は、環を形成してもよい。これらの環は、縮合アリールもしくはヘテロアリール基に縮合してもよい。しかしながら、互いに縮合した縮合アリール基の芳香族または複素環式芳香族環の数は、上記説明したとおり、上記定義のとおり、正確に２個、正確に３個もしくは正確に４個であることから、定義により、これらの縮合環は、芳香族または複素環式芳香族環構造であることはできない。
【００１９】
本出願にしたがう化学基の定義は、以下のとおりである。
【００２０】
本発明の意味での、アリール基は、６〜６０個の芳香族環原子を含み；本発明の意味でのヘテロアリール基は、５〜６０個の芳香族環原子を含み、そのうちの少なくとも１つは、ヘテロ原子である。ヘテロ原子は、好ましくは、Ｎ、ＯおよびＳから選ばれる。これが、基本的な定義である。他の選好が、たとえば、存在する芳香族環原子もしくはヘテロ原子の数に関して本発明の説明において示されるならば、これらが適用される。それは、上記定義のとおり、縮合アリールもしくはヘテロアリール基にも言及される。
【００２１】
ここで、アリール基もしくはヘテロアリール基は、簡単な芳香族環すなわちベンゼン、または、簡単な複素環式芳香族環、たとえば、ピリジン、ピリミジンもしくはチオフェン等、または、縮合（縮合環化）芳香族もしくは複素環式芳香族ポリ環状基、たとえば、ナフタレン、フェナントレン、キノリンもしくはカルバゾールの何れかの意味で使用される。本発明の意味での縮合（縮合環化）芳香族もしくは複素環式芳香族ポリ環状基は、互いに縮合した二以上の単純芳香族もしくは複素環式芳香族環から成る。
【００２２】
アリールもしくはヘテロアリール基は、各場合に、上記言及した基により置換されていてもよく、任意の所望の位置を介して、芳香族または複素環式芳香族系に連結していてもよいが、特に、ベンゼン、ナフタレン、アントラセン、フェナントレン、ピレン、ジヒドロピレン、クリセン、ペリレン、フルオランテン、ベンズアントラセン、ベンズフェナントレン、テトラセン、ペンタセン、ベンゾピレン、フラン、ベンゾフラン、イソベンゾフラン、ジベンゾフラン、チオフェン、ベンゾチオフェン、イソベンゾチオフェン、ジベンゾチオフェン、ピロール、インドール、イソインドール、カルバゾール、ピリジン、キノリン、イソキノリン、アクリジン、フェナントリジン、ベンゾ-5,6-キノリン、ベンゾ-6,7-キノリン、ベンゾ-7,8-キノリン、フェノチアジン、フェノキサジン、ピラゾール、インダゾール、イミダゾール、ベンズイミダゾール、ナフトイミダゾール、フェナンスロイミダゾール、ピリドイミダゾール、ピラジンイミダゾール、キノキサリンイミダゾール、オキサゾール、ベンズオキサゾール、ナフトオキサゾール、アントロオキサゾール、フェナントロオキサゾール、イソオキサゾール、1,2-チアゾール、1,3-チアゾール、ベンゾチアゾール、ピリダジン、ベンゾピリダジン、ピリミジン、ベンゾピリミジン、キノキサリン、ピラジン、フェナジン、ナフチリジン、アザカルバゾール、ベンゾカルボリン、フェナントロリン、1,2,3-トリアゾール、1,2,4-トリアゾール、ベンゾトリアゾール、1,2,3-オキサジアゾール、1,2,4-オキサジアゾール、1,2,5-オキサジアゾール、1,3,4-オキサジアゾール、1,2,3-チアジアゾール、1,2,4-チアジアゾール、1,2,5-チアジアゾール、1,3,4-チアジアゾール、1,3,5-トリアジン、1,2,4-トリアジン、1,2,3-トリアジン、テトラゾール、1,2,4,5-テトラジン、1,2,3,4-テトラジン、1,2,3,5-テトラジン、プリン、プテリジン、インドリジンおよびベンゾチアジアゾールから誘導される基の意味で使用される。
【００２３】
本発明の定義にしたがうアリールオキシ基は、酸素を介して結合する上記記載のとおりのアリール基の意味で使用される。同様の定義が、ヘテロアリール基にあてはまる。
【００２４】
本発明の意味での芳香族環構造は、環構造中に６〜６０個のＣ原子を含む。本発明の意味での複素環式芳香族環構造は、５〜６０個の芳香族環原子を含み、そのうちの少なくとも１個はヘテロ原子である。ヘテロ原子は、好ましくは、Ｎ、Ｏおよび/またはＳから選ばれる。本発明の意味での芳香族もしくは複素環式芳香族環構造は、必ずしもアリールもしくはヘテロアリール基のみを含む構造ではなく、加えて、複数のアリールもしくはヘテロアリール基は、たとえば、ｓｐ３混成のＣ、Ｓｉ、ＮあるいはＯ原子、ｓｐ２混成のＣあるいはＮ原子もしくはｓｐ混成のＣ原子のような非芳香族単位（好ましくは、Ｈ以外の原子は、好ましくは、１０％より少ない）により連結されていてもよい構造の意味で使用される。このように、たとえば9,9’-スピロビフルオレン、9,9-ジアリールフルオレン、トリアリールアミン、ジアリールエーテル、スチルベン等のような構造も、二個以上のアリール基が、たとえば、直鎖あるいは環状アルキル、アルケニルもしくはアルキニル基により、もしくはシリル基により連結される構造であるから、本発明の意味での芳香族環構造の意味で使用される。さらに、たとえば、ビフェニル、テルフェニルもしくはジフェニルトリアジン等の二個以上のアリールもしくはヘテロアリール基が、単結合を介して互いに結合する構造も、本発明の意味での芳香族もしくは複素環式芳香族環構造の意味で使用される。
【００２５】
５〜６０個の芳香族環原子を有する芳香族または複素環式芳香族環構造は、各場合に、上記した基により置換されていてもよく、任意の所望の位置で、芳香族または複素環式芳香族系に連結していてもよいが、特に、ベンゼン、ナフタレン、アントラセン、ベンズアントラセン、フェナントレン、ベンズフェナントレン、ピレン、クリセン、ペリレン、フルオランテン、ナフタセン、ペンタセン、ベンゾピレン、ビフェニル、ビフェニレン、テルフェニル、テルフェニレン、クアテルフェニル、フルオレン、スピロビフルオレン、ジヒドロフェナントレン、ジヒドロピレン、テトラヒドロピレン、シス-もしくはトランス-インデノフルオレン、トルキセン、イソトルキセン、スピロトルキセン、スピロイソトルキセン、フラン、ベンゾフラン、イソベンゾフラン、ジベンゾフラン、チオフェン、ベンゾチオフェン、イソベンゾチオフェン、ジベンゾチオフェン、ピロール、インドール、イソインドール、カルバゾール、インドロカルバゾール、インデノカルバゾール、ピリジン、キノリン、イソキノリン、アクリジン、フェナントリジン、ベンゾ-5,6-キノリン、ベンゾ-6,7-キノリン、ベンゾ-7,8-キノリン、フェノチアジン、フェノキサジン、ピラゾール、インダゾール、イミダゾール、ベンズイミダゾール、ナフトイミダゾール、フェナントロイミダゾール、ピリドイミダゾール、ピラジンイミダゾール、キノキサリンイミダゾール、オキサゾール、ベンズオキサゾール、ナフトオキサゾール、アントロオキサゾール、フェナントロオキサゾール、イソオキサゾール、1,2-チアゾール、1,3-チアゾール、ベンゾチアゾール、ピリダジン、ベンゾピリダジン、ピリミジン、ベンゾピリミジン、キノキサリン、1,5-ジアザアントラセン、2,7-ジアザピレン、2,3-ジアザピレン、1,6-ジアザピレン、1,8-ジアザピレン、4,5-ジアザピレン、4,5,9,10-テトラアザペリレン、ピラジン、フェナジン、フェノキサジン、フェノチアジン、フルオルビン、ナフチリジン、アザカルバゾール、ベンゾカルボリン、フェナントロリン、1,2,3-トリアゾール、1,2,4-トリアゾール、ベンゾトリアゾール、1,2,3-オキサジアゾール、1,2,4-オキサジアゾール、1,2,5-オキサジアゾール、1,3,4-オキサジアゾール、1,2,3-チアジアゾール、1,2,4-チアジアゾール、1,2,5-チアジアゾール、1,3,4-チアジアゾール、1,3,5-トリアジン、1,2,4-トリアジン、1,2,3-トリアジン、テトラゾール、1,2,4,5-テトラジン、1,2,3,4-テトラジン、1,2,3,5-テトラジン、プリン、プテリジン、インドリジンおよびベンゾチアジアゾールまたはこれらの基の組み合わせから誘導される基の意味で使用される。
【００２６】
本発明の目的のために、１〜４０個のＣ原子を有する直鎖アルキル基または３〜４０個のＣ原子を有する分岐あるいは環状アルキル基または２〜４０個のＣ原子を有するアルケニルもしくはアルキニル基は、ここで、加えて、個々のＨ原子もしくはＣＨ２基は、基の定義の元で上記言及した基により置換されていてよく、好ましくは、基メチル、エチル、ｎ-プロピル、ｉ-プロピル、ｎ-ブチル、ｉ-ブチル、ｓ-ブチル、ｔ-ブチル、２-メチルブチル、ｎ-ペンチル、ｓ-ペンチル、シクロペンチル、ネオペンチル、ｎ-ヘキシル、シクロヘキシル、ネオヘキシル、ｎ-ヘプチル、シクロヘプチル、ｎ-オクチル、シクロオクチル、2-エチルヘキシル、トリフルオロメチル、ペンタフルオロエチル、2,2,2-トリフルオロエチル、エテニル、プロペニル、ブテニル、ペンテニル、シクロペンテニル、ヘキセニル、シクロヘキセニル、ヘプテニル、シクロヘプテニル、オクテニル、シクロオクテニル、エチニル、プロピニル、ブチニル、ペンチニル、ヘキシニルまたはオクチニルの意味で使用される。１〜４０個のＣ原子を有するアルコキシもしくはチオアルキル基は、好ましくは、メトキシ、トリフルオロメトキシ、エトキシ、ｎ-プロポキシ、ｉ-プロポキシ、ｎ-ブトキシ、ｉ-ブトキシ、ｓ-ブトキシ、ｔ-ブトキシ、n-ペントキシ、s-ペントキシ、２-メチルブトキシ、n-ヘキソキシ、シクロヘキシルオキシ、n-ヘプトキシ、シクロヘプチルオキシ、n-オクチルオキシ、シクロオクチルオキシ、2-エチルヘキシルオキシ、ペンタフルオロエトキシ、2,2,2-トリフルオロエトキシ、メチルチオ、エチルチオ、ｎ-プロピルチオ、ｉ-プロピルチオ、ｎ-ブチルチオ、ｉ-ブチルチオ、ｓ-ブチルチオ、ｔ-ブチルチオ、ｎ-ペンチルチオ、ｓ-ペンチルチオ、ｎ-ヘキシルチオ、シクロヘキシルチオ、ｎ-ヘプチチオル、シクロヘプチルチオ、ｎ-オクチルチオ、シクロオクチルチオ、2-エチルヘキシルチオ、トリフルオロメチルチオ、ペンタフルオロエチルチオ、2,2,2-トリフルオロエチルチオ、エテニルチオ、プロペニルチオ、ブテニルチオル、ペンテニルチオ、シクロペンテニルチオ、ヘキセニルチオ、シクロヘキセニルチオ、ヘプテニルチオ、シクロヘプテニルチオ、オクテニルチオ、シクロオクテニルチオ、エチニルチオ、プロピニルチオ、ブチニルチオ、ペンチニルチオ、ヘキシニルチオ、ヘプチニルチオまたはオクチニルチオの意味で使用される。
【００２７】
二個以上の基が、互いに環を形成してもよいという表現は、本出願の目的のために、特に、二個の基が化学結合により互いに結合することの意味で使用される。これは、以下のスキームにより図解される。
【化１】
0006363099.tif 000002
【００２８】
しかしながら、さらに、上記言及した表現は、二個の基の一つが水素である場合には、第二の基は、水素原子が結合した位置で結合して環を形成することの意味で使用される。これは、以下のスキームにより図解される。
【化２】
0006363099.tif 000003
【００２９】
本発明の好ましい１態様によれば、エミッター化合物Ｅは、有機低分子である。それは、好ましくは、ポリマー、デンドリマーまたはオリゴマーではない。それは、好ましくは、２００〜２０００ｇ／ｍｏｌ、特に、好ましくは、２５０〜１５００ｇ／ｍｏｌ、非常に、特に、好ましくは、３００〜１０００ｇ／ｍｏｌの分子量を有する。
【００３０】
エミッター化合物Ｅは、好ましくは、互いに縮合する４個を超える芳香族環を有する縮合アルキルもしくはヘテロアリール基を含まない。
【００３１】
エミッター化合物Ｅは、さらに好ましくは、アリールアミノ基を含まない。特に、好ましくは、アミノ基を含まない。本出願の意味で、アリールアミノ基は、少なくとも一つのアリール基もしくはヘテロアリール基が３価の窒素原子に結合する基の意味で使用される。基がさらに構築される方法またはさらなるどの基を含むかは、定義には重要ではない。
【００３２】
エミッター化合物Ｅは、さらに好ましくは、ピレニル基、アントラセニル基、フルオレニル基およびインデノフルオレニル基から選ばれる少なくとも一つの基を含む。ここで、フルオレニル基は、好ましくは、１、２もしくは３個の縮合ベンゼン環を含み、その結果、ベンゾフルオレニル基を形成する。ここで、ベンゼン環は、好ましくは、フルオレニル基のベンゼン環に縮合する。ここで、インデノフルオレニル基は、さらに好ましくは、１、２もしくは３個の縮合ベンゼン環を含み、その結果、ベンゾインデノフルオレニル基を形成する。ここで、ベンゼン環は、好ましくは、インデノフルオレン基のベンゼン環に縮合する。
【００３３】
特に、好ましい、エミッター化合物Ｅは、WO 2006/108497に開示されたインデノフルオレンアミンから、WO2007/065678に開示されたアントラセン誘導体から、WO 2007/140847に開示されたジベンゾインデノフルオレンから、WO2008/006449に開示されたモノベンゾインデノフルオレンから、WO2009/127307に開示されたジインデノアントラセンから、WO2010/012328に開示された大縮合アリール基を含むベンゾインデノフルオレンから、WO2010/049050に開示された多架橋縮合芳香族化合物から、未公開出願EP12006239.3に開示されたベンゾインデノフルオレンアミンから、WO2010/012328に開示された大縮合アリール基を含むベンゾインデノフルオレンから選ばれる。
【００３４】
エミッター化合物Ｅは、好ましくは、以下の式（Ｉ）の化合物であり；
【化３】
0006363099.tif 000004
【００３５】
ここで、
Ａｒ１は、互いに縮合する２〜４個の芳香族環より成る少なくとも一つの縮合アリールもしくはヘテロアリール基を含む１０〜４０個の芳香族環原子を有する芳香族もしくは複素環式芳香族環構造であり、ここで、芳香族もしくは複素環式芳香族環構造は、１以上の基Ｒ１により置換されてよく；
Ａｒ２は、１以上の基Ｒ１により置換されてよい６〜４０個の芳香族環原子を有する芳香族もしくは複素環式芳香族環構造であり；
Ｒ１は、出現毎に同一であるか異なり、Ｈ、Ｄ、Ｆ、Ｃ（=Ｏ）Ｒ２、ＣＮ、Ｓｉ（Ｒ２）３、Ｎ（Ｒ２）３、Ｐ（=Ｏ）（Ｒ２）２、Ｓ（=Ｏ）Ｒ２、Ｓ（=Ｏ）２Ｒ２、１〜２０個のＣ原子を有する直鎖アルキルもしくはアルコキシ基、３〜２０個のＣ原子を有する分岐あるいは環状アルキルもしくはアルコキシ基、２〜２０個のＣ原子を有するアルケニルもしくはアルキニル基（上記言及した基は、夫々１以上の基Ｒ２により置換されてよく、上記言及した基中の１以上のＣＨ２基は、-Ｒ２Ｃ=ＣＲ２-、-Ｃ≡Ｃ-、Ｓｉ（Ｒ２）２、Ｃ=Ｏ、Ｃ=Ｓ、Ｃ=ＮＲ２、-Ｃ（=Ｏ）Ｏ-、-Ｃ（=Ｏ）ＮＲ２-、ＮＲ２、Ｐ（=Ｏ）（Ｒ２）、-Ｏ-、-Ｓ-、ＳＯもしくはＳＯ２で置き代えられてよく、および上記言及した基中の一以上のＨ原子は、Ｄ、ＦもしくはＣＮで置き代えられてよい。）または、各場合に１以上の基２により置換されてよい５〜３０個の芳香族環原子を有する芳香族もしくは複素環式芳香族環構造または、１以上の基Ｒ２により置換されてよい５〜３０個の芳香族環原子を有するアリールオキシもしくはヘテロアリールオキシ基であり；ここで、２個以上の基Ｒ１は、たがいに結合してよく、および環を形成してよく；
Ｒ２は、出現毎に同一であるか異なり、Ｈ、Ｄ、Ｆ、１〜２０個のＣ原子を有する脂肪族、芳香族もしくは複素環式芳香族有機基であって、さらに、１以上のＨ原子は、ＤもしくはＦで置き代えられてよく；ここで、２個以上の置換基Ｒ２は、たがいに結合してよく、および環を形成してよく；および
ｏは、０、１、２、３または４である。
【００３６】
式（Ｉ）において、ｏは、好ましくは、０、１または２、特に、好ましくは、０または１、非常に、特に、好ましくは、１である。
【００３７】
さらに好ましくは、式（Ｉ）において、Ａｒ１は、以下の基から選ばれ：
【化４】
0006363099.tif 000005
【００３８】
式中、基は、全ての遊離位置で１以上の基Ｒ１により置換されてよく、および
ここで、式Ａｒ１−３とＡｒ１−４の基は、６員環の一つに縮合する少なくとも一つの追加的縮合芳香族環を含まねばならない。
【００３９】
式Ａｒ１−３とＡｒ１−４の基は、好ましくは、単一の６員環もしくは複数の異なる６員環に縮合することができる２または３個の追加的縮合芳香族環を含む。縮合芳香族環は、好ましくは、６員環である。
【００４０】
上記言及した基Ａｒ１−１〜Ａｒ１−７の一つからのＡｒ１の選択と組み合わせて、式（Ｉ）において、ｏは、好ましくは、０である。
【００４１】
特に、好ましくは、式（Ｉ）の化合物は、式（Ｉ−１）〜（Ｉ−３１）から選ばれ、ここで、芳香族構造は、１以上の基Ｒ１によりそれぞれ置換されてよい。
【化５−１】
0006363099.tif 000006
【化５−２】
0006363099.tif 000007
【化５−３】
0006363099.tif 000008
【化５−４】
0006363099.tif 000009
【化５−５】
0006363099.tif 000010
【００４２】
本発明の好ましい１態様によれば、エミッター化合物Ｅは、蛍光化合物である。
【００４３】
本出願の目的のために、蛍光は、励起一重項状態からの遷移による発光の意味で使用される。
【００４４】
エミッター化合物ＥのＨＯＭＯは、−７．９ｅＶ〜−３．９ｅＶ、好ましくは、−６．４ｅＶ〜−４．１ｅＶ、非常に、特に、好ましくは、−６．１ｅＶ〜−５．１ｅＶである。
【００４５】
本発明の好ましい１態様によれば、マトリックス材料Ｍ１は、有機低分子である。それは、好ましくは、ポリマー、デンドリマーまたはオリゴマーではない。それは、好ましくは、２００〜２０００ｇ／ｍｏｌ、特に、好ましくは、２５０〜１５００ｇ／ｍｏｌ、非常に、特に、好ましくは、３００〜１０００ｇ／ｍｏｌの分子量を有する。
【００４６】
マトリックス材料Ｍ１は、好ましくは、トリアリールアミノ化合物から選ばれる。本出願にしたがうトリアリールアミノ化合物は、３個のアリールもしくはヘテロアリール基が共通の窒素原子に結合する化合物の意味で使用される。共通の窒素原子に結合するアリールもしくはヘテロアリール基は、２価基または単結合により互いに結合してよい。それらは、好ましくは、互いに結合されない。トリアリールアミノ化合物は、前記構造単位に加えて、任意のさらなる基と置換基を含んでよい。
【００４７】
マトリックス材料Ｍ１は、特に、好ましくは、モノトリアリールアミノ化合物から選ばれる。モノトリアリールアミノ化合物は、上記定義のとおり、正確に１個のトリアリールアミノ基を含む化合物の意味で使用される。それらは、さらなるトリアリールアミノ基を含まない。それらは、好ましくは、さらなるアミノ基を含まない。
【００４８】
マトリックス材料Ｍ１は、特に、好ましくは、以下の式（ＩＩ）の化合物から選ばれ；
【化６】
0006363099.tif 000011
【００４９】
ここで、
Ａｒ３は、出現毎に同一であるか異なり、１以上の基Ｒ３により置換されてよい５〜５０個の芳香族環原子を有する芳香族もしくは複素環式芳香族環構造であり；
Ｒ３は、出現毎に同一であるか異なり、Ｈ、Ｄ、Ｆ、Ｃ（=Ｏ）Ｒ４、ＣＮ、Ｓｉ（Ｒ４）３、Ｐ（=Ｏ）（Ｒ４）２、Ｓ（=Ｏ）Ｒ４、Ｓ（=Ｏ）２Ｒ４、１〜２０個のＣ原子を有する直鎖アルキルもしくはアルコキシ基、３〜２０個のＣ原子を有する分岐あるいは環状アルキルもしくはアルコキシ基、２〜２０個のＣ原子を有するアルケニルもしくはアルキニル基（上記言及した基は、夫々１以上の基Ｒ４により置換されてよく、上記言及した基中の１以上のＣＨ２基は、-Ｒ４Ｃ=ＣＲ４-、-Ｃ≡Ｃ-、Ｓｉ（Ｒ４）２、Ｃ=Ｏ、Ｃ=Ｓ、Ｃ=ＮＲ４、-Ｃ（=Ｏ）Ｏ-、-Ｃ（=Ｏ）ＮＲ４-、Ｐ（=Ｏ）（Ｒ４）、-Ｏ-、-Ｓ-、ＳＯもしくはＳＯ２で置き代えられてよく、および上記言及した基中の一以上のＨ原子は、Ｄ、ＦもしくはＣＮで置き代えられてよい。）または、各場合に１以上の基４により置換されてよい５〜３０個の芳香族環原子を有する芳香族もしくは複素環式芳香族環構造または、１以上の基Ｒ４により置換されてよい５〜３０個の芳香族環原子を有するアリールオキシもしくはヘテロアリールオキシ基であり；ここで、２個以上の基Ｒ３は、たがいに結合してよく、および環を形成してよく；
Ｒ４は、出現毎に同一であるか異なり、Ｈ、Ｄ、Ｆ、１〜２０個のＣ原子を有する脂肪族、芳香族もしくは複素環式芳香族有機基であって、さらに、１以上のＨ原子は、ＤもしくはＦで置き代えられてよく；ここで、２個以上の置換基Ｒ４は、たがいに結合してよく、および環を形成してよい。
【００５０】
Ａｒ３は、好ましくは、１以上の基Ｒ３により置換されてよい６〜３０個の芳香族環原子を有する芳香族もしくは複素環式芳香族環構造である。Ａｒ３は、特に、好ましくは、フルオレン、インデノフルオレン、スピロビフルオレン、フェニル、ビフェニル、テルフェニルもしくはナフチルを含み、１基Ｒ３により置換されるか、非置換である。
【００５１】
Ａｒ３は、さらに好ましくは、１４個を超える芳香族環原子を有する縮合アリール基を含まず、Ａｒ３は、特に、好ましくは、１０個を超える芳香族環原子を有する縮合アリール基を含まない。
【００５２】
Ａｒ３は、さらに好ましくは、１４個を超える芳香族環原子を有する縮合ヘテロアリール基を含まず、Ａｒ３は、特に、好ましくは、１０個を超える芳香族環原子を有する縮合ヘテロアリール基を含まない。
【００５３】
マトリックス材料Ｍ１は、好ましくは、以下の式（ＩＩ−１）〜（ＩＩ−６）の化合物から選ばれ；
【化７−１】
0006363099.tif 000012
【化７−２】
0006363099.tif 000013
【００５４】
ここで、
Ｚは、出現毎に同一であるか異なり、ＮまたはＣＲ３であり；ここで、置換基が結合する場合、Ｚは、Ｃであり；
Ｘは、出現毎に同一であるか異なり、単結合、Ｏ、Ｓ、Ｓｅ、ＢＲ３、Ｃ（Ｒ３）２、Ｓｉ（Ｒ３）２、ＮＲ３、ＰＲ３、Ｃ（Ｒ３）２-Ｃ（Ｒ３）２もしくはＣＲ３=ＣＲ３であり、
Ｙは、単結合、Ｏ、Ｓ、Ｓｅ、ＢＲ３、Ｃ（Ｒ３）２、Ｓｉ（Ｒ３）２、ＮＲ３、ＰＲ３、Ｃ（Ｒ３）２-Ｃ（Ｒ３）２もしくはＣＲ３=ＣＲ３であり、
Ｅは、Ｏ、Ｓ、Ｓｅ、ＢＲ３、Ｃ（Ｒ３）２、Ｓｉ（Ｒ３）２、ＮＲ３、ＰＲ３、Ｃ（Ｒ３）２-Ｃ（Ｒ３）２もしくはＣＲ３=ＣＲ３であり、
Ａｒ３は、上記に定義されるとおりであり；
Ａｒ４は、１以上の基Ｒ３により置換されてよい６〜１８個の芳香族環原子を有する芳香族もしくは複素環式芳香族環構造であり；
Ｒ３は、上記に定義されるとおりであり；
ｉは、出現毎に同一であるか異なり、０または１であり、ここで、全てのｉの合計は、少なくとも１であり；
ｐは、０または１であり；
ｍ，ｎは、出現毎に、０または１であり、ここで、ｍとｎの合計は、１または２である。
【００５５】
上記言及した式（ＩＩ−１）〜（ＩＩ−６）に対して、環中の３個を超えない基Ｚは、Ｎであることが好ましい。Ｚは、ＣＲ３であることが一般的に好まれる。
【００５６】
基Ｘは、出現毎に同一であるか異なり、好ましくは、単結合、Ｃ（Ｒ３）２、ＯおよびＳから選ばれ、特に、好ましくは、単結合である。
【００５７】
Ｙは、好ましくは、ＯおよびＣ（Ｒ３）２から選ばれ、特に、好ましくは、Ｏである。
【００５８】
Ｅは、好ましくは、Ｃ（Ｒ３）２、ＯおよびＳから選ばれ、特に、好ましくは、Ｃ（Ｒ３）２である。
【００５９】
基Ａｒ３は、好ましくは、出現毎に同一であるか異なり、１以上の基Ｒ３により置換されてよい６〜３０個の芳香族環原子を有する芳香族もしくは複素環式芳香族環構造から選ばれる。Ａｒ３は、特に、好ましくは、１以上の基Ｒ３により置換されてよい６〜１８個の芳香族環原子を有するアリールもしくはヘテロアリール基から選ばれる。
【００６０】
本発明の電子素子でマトリックス材料Ｍ１として用いられる化合物の例は、以下に示される。
【化８−１】
0006363099.tif 000014
【化８−２】
0006363099.tif 000015
【化８−３】
0006363099.tif 000016
【化８−４】
0006363099.tif 000017
【化８−５】
0006363099.tif 000018
【化８−６】
0006363099.tif 000019
【化８−７】
0006363099.tif 000020
【化８−８】
0006363099.tif 000021
【化８−９】
0006363099.tif 000022
【化８−１０】
0006363099.tif 000023
【化８−１１】
0006363099.tif 000024
【化８−１２】
0006363099.tif 000025
【化８−１３】
0006363099.tif 000026
【化８−１４】
0006363099.tif 000027
【化８−１５】
0006363099.tif 000028
【化８−１６】
0006363099.tif 000029
【化８−１７】
0006363099.tif 000030
【化８−１８】
0006363099.tif 000031
【化８−１９】
0006363099.tif 000032
【化８−２０】
0006363099.tif 000033
【化８−２１】
0006363099.tif 000034
【００６１】
マトリックス化合物Ｍ１のＨＯＭＯは、好ましくは、−７．０ｅＶ〜−３．８ｅＶ、好ましくは、−６．０ｅＶ〜−４．０ｅＶ、特に、好ましくは、−５．５ｅＶ〜−５．０ｅＶである。
【００６２】
本発明の好ましい１態様によれば、マトリックス材料Ｍ１は、有機低分子である。それは、好ましくは、ポリマー、デンドリマーまたはオリゴマーではない。それは、好ましくは、２００〜２０００ｇ／ｍｏｌ、特に、好ましくは、２５０〜１５００ｇ／ｍｏｌ、非常に、特に、好ましくは、３００〜１０００ｇ／ｍｏｌの分子量を有する。
【００６３】
マトリックス材料Ｍ２は、好ましくは、少なくとも一つのアントラセン単位を含む化合物である。それは、随意に１以上の基Ｒ５により置換されてよい9,10-ジアリールアントラセン化合物である。
【００６４】
マトリックス材料Ｍ２は、好ましくは、以下の式（ＩＩＩ）の化合物であり；
【化９】
0006363099.tif 000035
【００６５】
ここで、
Ａｒ５は、出現毎に同一であるか異なり、１以上の基Ｒ５により置換されてよい５〜４０個の芳香族環原子を有する芳香族もしくは複素環式芳香族環構造であり；
Ｒ５は、出現毎に同一であるか異なり、Ｈ、Ｄ、Ｆ、Ｃ（=Ｏ）Ｒ６、ＣＮ、Ｓｉ（Ｒ６）３、Ｎ（Ｒ６）２、Ｐ（=Ｏ）（Ｒ６）２、Ｓ（=Ｏ）Ｒ６、Ｓ（=Ｏ）２Ｒ６、１〜２０個のＣ原子を有する直鎖アルキルもしくはアルコキシ基、３〜２０個のＣ原子を有する分岐あるいは環状アルキルもしくはアルコキシ基、２〜２０個のＣ原子を有するアルケニルもしくはアルキニル基（上記言及した基は、夫々１以上の基Ｒ６により置換されてよく、上記言及した基中の１以上のＣＨ２基は、-Ｒ６Ｃ=ＣＲ６-、-Ｃ≡Ｃ-、Ｓｉ（Ｒ６）２、Ｃ=Ｏ、Ｃ=Ｓ、Ｃ=ＮＲ６、-Ｃ（=Ｏ）Ｏ-、-Ｃ（=Ｏ）ＮＲ６-、ＮＲ６-、Ｐ（=Ｏ）（Ｒ６）、-Ｏ-、-Ｓ-、ＳＯもしくはＳＯ２で置き代えられてよく、および上記言及した基中の一以上のＨ原子は、Ｄ、ＦもしくはＣＮで置き代えられてよい。）または、各場合に１以上の基６により置換されてよい５〜３０個の芳香族環原子を有する芳香族もしくは複素環式芳香族環構造または、１以上の基Ｒ６により置換されてよい５〜３０個の芳香族環原子を有するアリールオキシもしくはヘテロアリールオキシ基であり；ここで、２個以上の基Ｒ５は、たがいに結合してよく、および環を形成してよく；
Ｒ６は、出現毎に同一であるか異なり、Ｈ、Ｄ、Ｆ、１〜２０個のＣ原子を有する脂肪族、芳香族もしくは複素環式芳香族有機基であって、さらに、１以上のＨ原子は、ＤもしくはＦで置き代えられてよく；ここで、２個以上の置換基Ｒ６は、たがいに結合してよく、および環を形成してよく；
アントラセンは、全ての遊離位置でＲ５により置換されてよい。
【００６６】
Ａｒ５は、好ましくは、出現毎に同一であるか異なり、１以上の基Ｒ５により置換されてよい６〜１８個の芳香族環原子、好ましくは、６〜１４個の芳香族環原子を有するアリール基から選ばれる。
【００６７】
マトリックス材料Ｍ２は、特に、好ましくは、以下の式（ＩＩＩ−１）の化合物であり；
【化１０】
0006363099.tif 000036
【００６８】
ここで、
Ａｒ５は、上記定義のとおりであり、ベンズアントラセニル基は、アントラセンに、１、２、３、４、５もしくは６位で結合することができ、ベンズアントラセンとアントラセンは、全ての遊離位置でＲ５により置換されてよい。
【００６９】
本出願の目的のために、ベンズアントラセン骨格の次の番号付けが使用される。
【化１１】
0006363099.tif 000037
【００７０】
マトリックス材料Ｍ２は、さらに、特に、好ましくは、以下の式（ＩＩＩ−２）の化合物であり；
【化１２】
0006363099.tif 000038
【００７１】
ここで、
Ａｒ６は、出現毎に同一であるか異なり、１以上の基Ｒ５により置換されてよい１０〜１８個の芳香族環原子を有する縮合アリールもしくはヘテロアリール基から選ばれ、および
アントラセン基とフェニレン基は、全ての遊離位置でＲ５により置換されてよい。
【００７２】
Ａｒ６は、好ましくは、１以上の基Ｒ５により置換されてよいナフチル、アントラセニル、ピレニルおよびフルオレニル基から選ばれる。
【００７３】
特に、好ましいマトリックス材料Ｍ２は、WO2006/097208に開示されたアンサ-アントラセン、WO2006/131192に開示されたシクロアルキルアントラセン、WO2007/065550に開示されたシリル置換アントラセン、WO2007/110129に開示されたテトラアリールアントラセン、WO2007/065678に開示されたビスアントラセン、WO2008/145239に開示されたベンズアントラセン、WO2009/100925に開示されたフェナントリルアントラセン、WO2011/054442に開示された9,10-ジアリールアントラセンおよびEP 1553154に開示された9,10-ジアリールアントラセンである。
【００７４】
本発明の電子素子での使用のための好ましいマトリックス材料Ｍ２の例は、以下の表に示される。
【化１３−１】
0006363099.tif 000039
【化１３−２】
0006363099.tif 000040
【化１３−３】
0006363099.tif 000041
【化１３−４】
0006363099.tif 000042
【００７５】
本発明の好ましい１態様によれば、マトリックス材料Ｍ２のＨＯＭＯは、−８．０ｅＶ〜−４．８ｅＶ、特に、好ましくは、−６．５ｅＶ〜−５．０ｅＶ、非常に、特に、好ましくは、−６．２ｅＶ〜−５．３ｅＶである。
【００７６】
本発明の好ましい１態様によれば、マトリックス材料Ｍ２のＬｕＭＯは、−４．０ｅＶ〜−２．３ｅＶ、特に、好ましくは、−３．０ｅＶ〜−２．５ｅＶ、非常に、特に、好ましくは、−２．９ｅＶ〜−２．６ｅＶである。
【００７７】
本発明にしたがうと、化合物Ｅ、Ｍ１およびＭ２のＨＯＭＯには、以下が適用される：
ＨＯＭＯ（Ｍ１）＞ＨＯＭＯ（Ｅ）＞ＨＯＭＯ（Ｍ２）。
【００７８】
ここで、ＨＯＭＯ（Ｍ１）とＨＯＭＯ（Ｅ）の間隔は、好ましくは、０．０５ｅＶより大、特に、好ましくは、０．０８ｅＶより大、非常に、特に、好ましくは、０．１ｅＶより大である。
【００７９】
ここで、ＨＯＭＯ（Ｅ）とＨＯＭＯ（Ｍ２）の間隔は、好ましくは、０．０５ｅＶより大、特に、好ましくは、０．０８ｅＶより大、非常に、特に、好ましくは、０．１ｅＶより大である。
【００８０】
本発明にしたがうと、マトリックス化合物Ｍ２のＬＵＭＯは、マトリックス材料Ｍ１のＬＵＭＯとエミッター化合物ＥのＬＵＭＯより低い値を有することがさらに好ましい。
【００８１】
本発明は、さらに、少なくとも一つの有機溶媒、少なくとも一つのエミッター化合物Ｅ、少なくとも一つのマトリックス化合物Ｍ１と少なくとも一つのマトリックス化合物Ｍ２を含む調合物に関し、ここで、エミッター化合物Ｅは、互いに縮合する２〜４個の芳香族環より成る少なくとも一つの縮合アリールもしくはヘテロアリール基を含む化合物から選ばれ、
ここで、マトリックス材料Ｍ２は、少なくとも一つのアントラセン単位を含む化合物から選ばれ、
および、ここで、化合物Ｅ、Ｍ１およびＭ２のＨＯＭＯには、以下が適用される：
ＨＯＭＯ（Ｍ１）＞ＨＯＭＯ（Ｅ）＞ＨＯＭＯ（Ｍ２）。
【００８２】
化合物Ｅ、Ｍ１およびＭ２は、好ましくは、調合物中で異なって選択される。
【００８３】
調合物は、電子素子の製造のためのプロセスに使用することができる。それは、電子素子、好ましくは、ＯＬＥＤの、スピンコーティングによるまたは印刷プロセスによる発光層の製造に、特別に適している。この型の溶液を調製することができる方法は、当業者に知られており、たとえば、出願WO 2002/072714、WO 2003/019694とそこに引用された文献に記載されている。
【００８４】
調合物は、たとえば、溶液、分散液もしくはエマルジョンであり得る。この目的のためには、二以上の溶媒の混合物を使用することが好ましい可能性がある。適切で好ましい溶媒は、たとえば、トルエン、アニソール、o-、m-もしくはp-キシレン、メチルベンゾエート、メシチレン、テトラリン、ベラトール、ＴＨＦ、メチル-ＴＨＦ、ＴＨＰ、クロロベンゼン、ジオキサン、フェノキシトルエン、特に、3-フェノキシトルエン、(-)-フェンコンヌ、1,2,3,5-テトラメチルベンゼン、1,2,4,5-テトラメチルベンゼン、1-メチルナフタレン、2-メチルベンゾチアゾール、2-フェノキシエタノール、2-ピロリジノン、3-メチルアニソール、4-メチルアニソール、3,4-ジメチルアニソール、3,5-ジメチルアニソール、アセトフェノン、α-テルピネオール、ベンゾチアゾール、ブチルベンゾエート、クメン、シクロヘキサノール、シクロヘキサノン、シクロヘキシルベンゼン、デカリン、ドデシルベンゼン、エチルベンゾエート、インダン、メチルベンゾエート、ＮＭＰ、p-シメン、フェネトール、1,4-ジイソプロピルベンゼン、ジベンジルエーテル、ジエチレングリコールブチルメチルエーテル、トリエチレングリコールブチルメチルエーテル、ジエチレングリコールジブチルエーテル、トリエチレングリコールジメチルエーテル、ジエチレングリコールモノブチルエ−テル、トリプロピレングリコールジメチルエ−テル、テトラエチレングリコールジメチルエ−テル、2-イソプロピルナフタレン、ペンチルベンゼン、ヘキシルベンゼン、ヘプチルベンゼン、オクチルベンゼン、1,1-ビス(3,4-ジメチルフェニル)エタンもしくはこれら溶媒の混合物である。
【００８５】
本発明の調合物に対して、化合物Ｅ、Ｍ１およびＭ２に対して上記示される好ましい態様が適用される。
【００８６】
本発明の電子素子において、エミッター化合物Ｅ、マトリックス材料Ｍ１とマトリックス材料Ｍ２は、好ましくは、異なって選択される。
【００８７】
本発明にしたがうと、エミッター化合物Ｅ、マトリックス材料Ｍ１とマトリックス材料Ｍ２は、好ましくは、発光層中で一緒に、好ましくは、均一な混合物で存在する。
【００８８】
化合物Ｅ、Ｍ１およびＭ２に加えて、さらなる化合物、たとえば、さらなるエミッター化合物またはさらなるマトリックス材料が、発光層中に存在してよい。このような化合物は、好ましくは、１０体積％未満、特に、好ましくは、５体積％未満、非常に、特に、好ましくは、３体積％未満の割合で存在する。好ましい１態様によれば、本発明の電子素子は、本質的に、発光層中に、唯一のエミッター化合物Ｅとマトリックス材料Ｍ１とマトリックス材料Ｍ２とを含む。さらなる化合物は、この場合に、多くとも、１体積％の量で、好ましくは、多くとも、０．５体積％の量で、特に、好ましくは、多くとも、０．１体積％の量で存在する。
【００８９】
好ましい１態様によれば、エミッター化合物Ｅは、発光層中に０．５〜１０体積％、特に、好ましくは、１〜８体積％、非常に、特に、好ましくは、２〜６体積％の割合で存在する。
【００９０】
好ましい１態様によれば、マトリックス材料Ｍ１は、発光層中に１〜９０体積％、特に、好ましくは、３〜６０体積％、非常に、特に、好ましくは、５〜２０体積％の割合で存在する。
【００９１】
本発明のさらに好ましい１態様によれば、マトリックス材料Ｍ１は、発光層中に７〜１６体積％、特に、好ましくは、８〜１４体積％、非常に、特に、好ましくは、９〜１２体積％の割合で存在する。この態様は、電子素子の性能データ、特に、寿命と効率が、マトリックス材料Ｍ１のより少ない量の使用と比べて、それにより改善されるという利点を有する。
【００９２】
本発明の電子素子の発光層は、４３０〜４８０ｎｍ、好ましくは、４３５〜４７０ｎｍ、特に、好ましくは、４４０〜４６０ｎｍの最大発光波長を有する光を、さらに、好ましくは、放つ。
【００９３】
本発明の電子素子の発光層は、ＣＩＥ座標ｘ＜０．２５およびｙ＜０．３５、好ましくは、ｘ＜０．２よびｙ＜０．３を有する光を、さらに、好ましくは、放つ。さらに、好ましくは、ｘ＞０．１およびｙ＞０である。
【００９４】
本発明の電子素子は、さらに、好ましくは、有機発光トランジスタ（ＯＬＥＴ）、有機太陽電池（ＯＳＣ）、有機光学検査器、有機光受容器、有機電場消光素子（ＯＦＱＤ）、発光電子化学電池（ＯＬＥＣ）、有機レーザーダイオード（Ｏ-ｌａｓｅｒ）および有機エレクトロルミネッセンス素子（ＯＬＥＤ）から選ばれる。特に、好ましくは、有機エレクトロルミネッセンス素子（ＯＬＥＤ）から選ばれる。
【００９５】
本発明の好ましい１態様によれば、電子素子は、好ましくは、有機エレクトロルミネッセンス素子から選ばれ、本発明にしたがって、化合物Ｅ、Ｍ１およびＭ２を含む発光層に加えて、少なくとも一つのさらなる発光層を有する。
【００９６】
本発明の好ましい１態様によれば、電子素子は、好ましくは、有機エレクトロルミネッセンス素子から選ばれ、発光層に直接接触してカソード側に配置された少なくとも一つの正孔ブロック層を有する。正孔ブロック層は、発光層とカソードとの間に位置し、正孔ブロック特性を有する電子伝導層の意味で使用される。それは、好ましくは、低いＨＯＭＯを有する。それは、好ましくは、追加的に、低いＬＵＭＯを有する。
【００９７】
本発明の好ましい１態様によれば、電子素子は、好ましくは、有機エレクトロルミネッセンス素子から選ばれ、発光層に直接接触してアノード側に配置された少なくとも一つの電子ブロック層を有する。電子ブロック層は、発光層とアノードとの間に位置し、電子ブロック特性を有する正孔伝導層の意味で使用される。それは、好ましくは、高いＨＯＭＯを有する。それは、好ましくは、追加的に、高いＬＵＭＯを有する。
【００９８】
カソード、アノードおよび発光層とは別に、本発明の電子素子は、さらなる層を含んでよい。これらは、たとえば、各場合に、１以上の正孔注入層、正孔輸送層、正孔ブロック層、電子輸送層、電子注入層、電子ブロック層、励起子ブロック層、中間層、電荷生成層（IDMC 2003, Taiwan; Session 21 OLED (5), T. Matsumoto, T. Nakada, J.Endo, K. Mori, N. Kawamura, A. Yokoi, J.Kido, Multiphoton Organic EL Device Having Charge Generation Layer)および/または有機あるいは無機ｐ／ｎ接合を含んでもよい。しかしながら、これら層の夫々は、必ずしも存在する必要はないことが指摘されねばならない。
【００９９】
有機エレクトロルミッセンス素子の層配列は、好ましくは、以下である：
アノード／正孔注入層／正孔輸送層／随意に、追加的正孔輸送層、好ましくは、１、２または３個のさらなる正孔輸送層／発光層／電子輸送層／電子注入層／カソード。
【０１００】
ここで、前記層の全てが必ずしも存在する必要がないことおよび/またはさらなる層が追加的に存在してもよいことを、再度指摘する必要がある。好ましい１態様によれば、正確に２個の追加的な正孔輸送層が、上記言及した構造中に存在する。さらに、好ましい１態様によれば、一以上の正孔輸送層は、p-ドーパントを含む。この場合に用いられるp-ドーパントは、正孔輸送層の一以上のその他の化合物を酸化することができる化合物である。p-ドーパントは、好ましくは、有機電子受容性化合物である。
【０１０１】
p-ドーパントの特に、好ましい態様は、WO2011/073149、EP1968131、EP2276085、EP2213662、EP1722602、EP2045848、DE102007031220、US8044390、US8057712、WO2009/003455、WO2010/094378、WO2011/120709、US2010/0096600およびWO2012/095143に開示された化合物である。
【０１０２】
本発明の電子素子は、化合物Ｅ、Ｍ１およびＭ２を含む発光層が青色発光さえするならば、青もしくは白色光または別の色の発光をすることができる。これは、さらなる発光層および/または発光色を変換する層により達成することができる。
【０１０３】
本発明の電子素子は、一以上のさらなる発光層を含んでもよい。この場合に、発光層は、特に、好ましくは、３８０ｎｍ〜７５０ｎｍ間に全体で複数の最大発光波長を有し、全体として、白色発光が生じるものであり、換言すれば、蛍光もしくは燐光を発し、青色もしくは黄色、オレンジ色もしくは赤色発光することができる種々の発光化合物を、発光層に使用することができる。好ましいものは、３層構造であり、すなわち、３個の発光層を有する構造であり、ここで、その３層は青色、緑色およびオレンジ色もしくは赤色発光を呈し、または２層構造であり、その２層は青色およびオレンジ色を呈する（基本構造については、たとえば、WO 2005/011013参照。）。ここで、好ましい１態様によれば、青色発光層は蛍光層であり、赤、オレンジ色、緑色もしくは黄色発光層は燐光層である。
【０１０４】
本出願の目的のために、蛍光発光は、励起一重項からの遷移による発光の意味で使用される。燐光発光は、スピン禁制遷移、たとえば、励起三重項状態またはより高いスピン量子数を有する状態、たとえば、五重項状態からの遷移による発光の意味で使用される。
【０１０５】
ここで、蛍光層は蛍光エミッターを含む層の意味で使用される。対応して、燐光層は燐光エミッターを含む層の意味で使用される。
【０１０６】
適切な燐光発光エミッターは、特に、適切な励起により、好ましくは、可視域で発光する化合物であり、加えて、２０より大きい原子番号、好ましくは、３８〜８４の原子番号、特に、好ましくは、５６〜８０の原子番号を有する少なくとも一つの原子を含む。使用される燐光発光ドーパントは、好ましくは、銅、モリブデン、タングステン、レニウム、ルテニウム、オスミウム、ロジウム、イリジウム、パラジウム、白金、銀、金またはユウロピウムを含む化合物、特に、イリジウム、白金または銅を含む化合物である。
【０１０７】
本発明の目的のためには、すべてのルミネッセントイリジウム、白金または銅錯体が、燐光化合物とみなされる。上記記載された燐光発光エミッターの例は、出願WO 2000/70655、WO 2001/41512、WO 202/02714、WO 2002/15645、EP 1191613、EP 1191612、EP 1191614、WO 05/033244、WO 2005/019373およびUS2005/0258742により明らかにされている。
【０１０８】
蛍光エミッターの例は、エミッター化合物Ｅの好ましい態様として上記示される化合物である。
【０１０９】
本発明の電子素子の正孔注入、正孔輸送層もしくは電子ブロック層中で、または電子輸送層中で使用することができる適切な電荷輸送材料は、たとえば、Y. Shirota et al., Chem. Rev. 2007, 107(4), 953-1010に開示された化合物または先行技術によりこれらの層に使用される他の材料である。
【０１１０】
電子輸送層のために使用することのできる材料は、電子輸送層中で電子輸送材料として先行技術にしたがって使用されるとおりのすべての材料である。特に適切なものは、アルミニウム錯体、たとえば、Ａｌｑ３、ジルコニウム錯体、たとえば、Ｚｒｑ４、ベンズイミダゾール誘導体、トリアジン誘導体、ピリミジン誘導体、ピリジン誘導体、ピラジン誘導体、キノキサリン誘導体、キノリン誘導体、オキサジアゾール誘導体、芳香族ケトン、ラクタム、ボラーン、ジアザホスホール誘導体およびホスフィンオキシド誘導体である。さらに、適切である材料は、JP2000/053957、WO2003/060956、WO 2004/028217、WO 2004/080975およびWO 2010/072300に開示されたとおりの上記言及した化合物の誘導体である。
【０１１１】
本発明のエレクトロルミッセンス素子の正孔輸送もしくは正孔注入もしくは電子ブロック層中で使用することができる好ましい正孔輸送材料は、インデノフルオレンアミン誘導体（たとえば、WO 06/122630もしくはWO06/100896)にしたがう）、EP1661888に開示されたアミン誘導体、ヘキサアザトリフェニレン誘導体（たとえば、WO 01/049806にしたがう）、縮合芳香族環を持つアミン誘導体（たとえば、US5,061,569にしたがう）、WO95/09147に開示されたアミン誘導体、モノベンゾインデノフルオレンアミン（たとえば、WO08/006449にしたがう）、ジベンゾインデノフルオレンアミン（たとえば、WO 07/140847)にしたがう）、スピロビフルオレンアミン（たとえば、WO2012/034627もしくはWO2013/120577にしたがう）、フルオレンアミン（たとえば、未公開EP12005369.9、EP12005370.7およびEP12005371.5にしたがう）、スピロジベンゾピランアミン（たとえば、WO2013/083216にしたがう）およびジヒドロアクリジン誘導体（たとえば、WO 2012/150001にしたがう）である。
【０１１２】
有機エレクトロルミッセンス素子のカソードは、好ましくは、低い仕事関数を有する金属、種々の金属を含む金属合金もしくは多層構造、たとえば、アルカリ土類金属、アルカリ金属、主族金属あるいはランタノイド金属（たとえば、Ｃａ、Ｂａ、Ｍｇ、Ａｌ、Ｉｎ、Ｍｇ、Ｙｂ、Ｓｍ等）を含む。また、適切なのは、アルカリ金属あるいはアルカリ土類金属を含む合金と銀、たとえば、マグネシウムと銀とを含む合金である。多層構造の場合、たとえば、ＡｇあるいはＡｌのような比較的高い仕事関数を有するさらなる金属を前記金属に加えて使用することもでき、その場合、たとえば、Ｃａ/Ａｇ、Ｍｇ/ＡｇもしくはＡｇ／Ａｇのような金属の組み合わせが一般的に使用される。高い誘電定数を有する材料の薄い中間層を金属カソードと有機半導体との間に挿入することも好ましい可能性がある。この目的のために適切なものは、たとえば、アルカリ金属フッ化物もしくはアルカリ土類金属フッ化物だけでなく対応する酸化物もしくは炭酸塩である（たとえば、ＬｉＦ、Ｌｉ２Ｏ、ＢａＦ２、ＭｇＯ、ＮａＦ、ＣｓＦ、Ｃｓ２ＣＯ３等）。さらに、リチウムキノリナート（ＬｉＱ）をこの目的のために使用することができる。この層の層厚は、好ましくは、０．５〜５ｎｍである。
【０１１３】
アノードは、好ましくは、高い仕事関数を有する材料を含む。アノードは、好ましくは、真空に対して４．５ｅＶより高い仕事関数を有する。この目的に適切なものは、一方で、たとえば、Ａｇ、ＰｔもしくはＡｕのような高い還元電位を有する金属である。他方で、金属/金属酸化物電極（たとえば、Ａｌ/Ｎｉ/ＮｉＯｘ、Ａｌ/ＰｔＯｘ）も好ましい可能性がある。いくつかの用途のためには、少なくとも一つの電極は、有機材料の照射（有機太陽電池）もしくは光のアウトカップリング（ＯＬＥＤ、Ｏ−ｌａｓｅｒ）の何れかを可能とするために、透明または部分的に透明でなければならない。ここで、好ましいアノード材料は、伝導性混合金属酸化物である。特に、好ましいものは、インジウム錫酸化物（ＩＴＯ）もしくはインジウム亜鉛酸化物（ＩＺＯ）である。さらに好ましいものは、伝導性のドープされた有機材料、特に、伝導性のドープされたポリマーである。さらに、アノードは、複数の層、たとえば、ＩＴＯの内部層と金属酸化物、好ましくは、タングステン酸化物、モリブデン酸化物またはバナジウム酸化物の外部層から成ってもよい。
【０１１４】
電子素子は（用途に応じて）適切に構造化され、接点を供され、本発明による素子の寿命が水および/または空気の存在で短くなることから、最後に封止される。
【０１１５】
好ましい一態様では、本発明の電子素子は、１以上の層が、昇華プロセスにより適用され、材料は、１０−５mbar未満、好ましくは、１０−６mbar未満の初期圧力で、真空昇華ユニット中で真空気相堆積されることを特徴とする。しかしながら、初期圧力は、さらにより低くても、たとえば、１０−７mbar未満でも可能である。
【０１１６】
同様に好ましい有機エレクトロルミネッセンス素子は、１以上の層が、ＯＶＰＤ（有機気相堆積）プロセスもしくはキャリアガス昇華により適用され、材料は、１０−５mbar〜１barの圧力で適用される。このプロセスの特別な場合は、ＯＶＪＰ（有機気相ジェット印刷）プロセスであり、材料はノズルにより直接適用され、そしてそれにより構造化される（たとえば、M. S. Arnold et al., Appl. Phys. Lett. 2008, 92, 053301）。
【０１１７】
更に、好ましい有機エレクトロルミネッセンス素子は、１以上の層が、溶液から、たとえば、スピンコーティングにより、もしくは、たとえばスクリーン印刷、フレキソ印刷、ノズル印刷あるいはオフセット印刷、特に、好ましくは、ＬＩＴＩ（光誘起熱画像化、熱転写印刷）、あるいはインクジェット印刷のような任意の所望の印刷プロセスにより製造されることを特徴とする。特に、本発明の素子の発光層は、好ましくは、溶液から適用される。この目的のために好ましいのは、上記記載のとおりの化合物Ｅ、Ｍ１およびＭ２を含む調合物の使用である。
【０１１８】
電子素子の製造のために、一以上の層を溶液からまた一以上の層を昇華プロセスにより適用することが、さらに、好ましい。
【０１１９】
好ましい態様によれば、本発明の電子素子は、照明用途の光源として、医療用および/または美容用（たとえば、光治療）の光源として、表示装置において使用することができる。
【０１２０】
実施例
以下の実施例は、本発明を説明する役目を担う。これらを限定として解釈すべきではない。
【０１２１】
Ａ）  発光層で使用するための化合物についてのＨＯＭＯおよびＬＵＭＯ値の測定
材料のＨＯＭＯおよびＬＵＭＯ位置と三重項レベルを、量子化学計算によって決定する。この目的のために、「ガウシアン０３Ｗ」ソフトウエアパッケージ（Ｇａｕｓｓｉａｎ  Ｉｎｃ．）を使用する。金属を含まない有機物質を計算するために、「基底状態／準実験的／デフォルトスピン／ＡＭ１／電荷０／一重項スピン」法を使用して、第１に幾何学的な最適化を実行する。続いて幾何学的な最適化を基準にしてエネルギー計算を実行する。ここでは、「６−３１Ｇ（ｄ）」ベースセット（電荷０／一重項スピン）を用いる「ＴＤ−ＳＣＦ／ＤＦＴ／デフォルトスピン／Ｂ３ＰＷ９１」法を使用する。有機金属化合物に対しては、ジオメトリーは、「基底状態／ハートリー-フォック／デフォルトスピン／ＬａｎＬ２ＭＢ／電荷０/一重項スピン」法を介して最適化される。
【０１２２】
エネルギー計算は「ＬａｎＬ２ＤＺ」ベースセットが金属原子のために使用され、「６−３１Ｇ（ｄ）」ベースセットがリガンドのために使用されるという相違の他は、前述したように有機物質と同じように実行される。エネルギー計算は、ハートリー単位でＨＯＭＯ  ＨＥｈまたはＬＵＭＯ  ＬＥｈを与える。サイクリックボルタンメトリ測定を参照して較正されるＨＯＭＯおよびＬＵＭＯ値を、以下のように、これらから電子ボルトにおいて決定する。
【０１２３】
ＨＯＭＯ（ｅＶ）＝（（ＨＥｈ*２７．２１２）−０．９８９９）／１．１２０６
ＬＵＭＯ（ｅＶ）＝（（ＬＥｈ*２７．２１２）−２．００４１）／１．３８５
本願の目的においては、これらの値は、夫々、材料のＨＯＭＯまたはＬＵＭＯとみなされる。たとえば、−０．１９７６７ハートリーのＨＯＭＯと、−０．０４７８３ハートリーのＬＵＭＯが計算から得られ、これは−５．６８３４６ｅＶの較正されたＨＯＭＯと、−２．３８６７５ｅＶの較正されたＬＵＭＯに対応する。
【０１２４】
以下の表は、発光層において本発明による化合物で使用される化合物について決定されたＨＯＭＯおよびＬＵＭＯ値を示している。化合物の構造を表４に示す。化合物はそれ自体、ＯＬＥＤでの使用で知られており、それらの合成についてのプロセスは先行技術で説明されている。
【表１】
0006363099.tif 000043
【０１２５】
Ｂ）  ＯＬＥＤの製造
種々のＯＬＥＤに対する結果を、以下の例Ｖ１〜Ｖ５とＥ１〜Ｅ３で提示する（素子の構造についての表２と、素子で得られた測定データについての表３とを参照）。文字「Ｅ」とその後に番号が付された例は、本発明による例を示し、文字「Ｖ」とその後に番号が付された例は、比較例を示している。
【０１２６】
厚さ５０ｎｍの構造化されたＩＴＯ（インジウム錫酸化物）で被覆されたガラス板は、湿式法で洗浄される（皿洗い機、Merck Extran洗浄剤）。最初に、これらのガラス板は、ＵＶオゾンプラズマで処理され、改善された加工のために、２０ｎｍのＰＥＤＯＴ：ＰＳＳ層（ポリ（3,4-エチレンジオキシチオフェン）ポリ(スチレンスルホネート)で水性溶液からのスピンコートにより適用、Heraeus Clevios 独からCLEVIOS（登録商標） P VP AI 4083として購入）で適用される。ガラス板はＯＬＥＤが適用される基板を形成する。
【０１２７】
ＯＬＥＤは、基本的に、次の層構造を有する：基板／ＨＴＬ層構成／発光層（ＥＭＬ）／電子輸送層（ＥＴＬ）／電子注入層（ＥＩＬ）および最後にカソード。ＨＴＬ層構成は１４０ｎｍのＳｐＡ１と、５ｎｍのＨＡＴＣＮと、２０ｎｍのＭＡ１とからなる。カソードは、１００ｎｍ厚のアルミニウム層により形成される。
【０１２８】
ＯＬＥＤの正確な構造を、表２に示す。ＯＬＥＤの製造のために必要とされる材料を、表４に示す。
【０１２９】
すべての材料は、真空室において、熱気相堆積により適用される。ここで、発光層は、常に、少なくとも一種のマトリックス材料（ホスト材料）と、共蒸発により一定の体積割合で一種のまたは複数のマトリックス材料と予備混合される発光ドーパント（エミッタ）とから成る。ここで、Ｍ１：ＮＰＢ：ＴＰＢ（９３％：５％：２％）等の表現は、材料Ｍ１が９３体積％の割合で層中に存在し、ＮＰＢが５体積％の割合で層中に存在し、ＴＰＢが２体積％の割合で層中に在在することを意味する。
【０１３０】
ＯＬＥＤは、標準方法により特性決定される。この目的のために、エレクトロルミネセンススペクトル、ランベルト発光特性を仮定して、電流効率（ｃｄ／Ａで測定）、パワー効率（Ｉｍ／Ｗで測定）および電流/電圧/輝度特性線（ＩＵＬ特性線）から計算した、輝度の関数としての外部量子効率（ＥＱＥ、パーセントで測定）ならびに寿命が測定される。エレクトロルミネセンススペクトルは、輝度１０００ｃｄ／ｍ２で測定され、ＣＩＥ１９３１ｘおよびｙ色座標はそこから計算される。表３での表現Ｕ１０００は、輝度１０００ｃｄ／ｍ２に対して必要とされる電圧を示す。ＣＥ１０００とＰＥ１０００は、１０００ｃｄ／ｍ２で達成される電流およびパワー効率をそれぞれ示す。最後に、ＥＱＥ１０００は、駆動輝度１０００ｃｄ／ｍ２での外部量子効率を示す。寿命ＬＴは、一定電流での駆動で、輝度が、初期輝度Ｌ０から一定の割合Ｌ１に低下した後の時間として定義される。表３における表現Ｌ０＝６０００ｃｄ／ｍ２およびＬ１＝７０％は、列ＬＴに示される寿命が、初期輝度が６０００ｃｄ／ｍ２から４２００ｃｄ／ｍ２に低下した後の時間に対応することを意味する。
【０１３１】
種々のＯＬＥＤについてのデータを、表３に要約する。ここで素子Ｖ１〜Ｖ５は比較素子を表し、ここで素子Ｅ１〜Ｅ３は本発明による電子素子を表している。
【０１３２】
得られたデータは、電圧について、しかし特に効率および寿命においても、ＨＯＭＯ位置が二種のマトリックス材料のＨＯＭＯ位置の間にあるエミッタ化合物（化合物Ｄ１）で、この特性を持たない比較素子の場合と比べて、非常により良好な値が得られることを示している。
【０１３３】
たとえば、エミッタ化合物が二種のマトリックス材料のＨＯＭＯの間にあるＨＯＭＯを有する素子Ｅ１は、エミッタのＨＯＭＯが二種のマトリックスのＨＯＭＯよりも高い素子Ｖ３よりも、効率と寿命について非常により良好な値を示す。比較測定結果と同様の状態が、素子Ｖ４と比べて、本発明によるＥ２に存在する。
【０１３４】
さらに、例は、非常により良好な性能データ（特に量子効率と寿命）が、エミッタとして、互いに縮合した４個を超える芳香族環を有する化合物（ＴＢＰ）よりも、エミッタとして、互いに縮合した２〜４個の芳香族環を有する化合物を含む本発明による素子で達成されることを示している。
【０１３５】
このことは、本発明による素子Ｅ１〜Ｅ３と比較素子Ｖ１、Ｖ２、Ｖ５についてのデータの比較により示される。
【表２】
0006363099.tif 000044
【表３】
0006363099.tif 000045
【表４−１】
0006363099.tif 000046
【表４−２】
0006363099.tif 000047